본 발명 에 따른 안료 는 , 높 은 전기 전도 성 을 갖 는데 , 이 는 , 고운 가루 형 안료 의 비저항 으로 표현 하 자면 , 종래 에 공지 된 전도성 층 을 갖 는 운모 에 비해 약 10 배 개선 된 것 이 다 . 동시 에 , 상기 안료 는 광학 적 으로 가변성 이 다 . 즉 , 적용 매질 에서 상이 한 시야각 에 따라 상이 한 별개 의 색상 을 나타낸다 . 이 는 , 단순히 전술 한 기재 및 그 위 에 위치 한 상기 기재 를 둘러싸 는 전기 전도 성 층 으로 만 구성 된 본 발명 에 따른 안료 의 경우 에 특히 놀라운 것 이 다 . 당업 계 에 공지 된 광 변성 안료 는 , 각각 층 의 재료 및 층 두께 의 매우 정확 한 매칭 을 요구 하 는 다층 구조물 , 일부 경우 에 는 매우 복잡 한 다층 구조물 을 기반 으로 하 기 때문 이 다 . 따라서 , 기재 및 단일 전기 전도성 층 을 포함 하 는 본 발명 에 따른 단순 한 구조물 이 상당히 우수 한 전기 전도 성 을 갖 는 광 변성 안료 를 유발 한다는 점 은 어떤 방식 으로 도 예상 치 못한 것 이 다 . 이러 한 비교 적 높 은 전기 전도 성 의 형성 을 유발 하 는 기 작 은 명확 하 지 않 다 . 그러나 , 안료 의 열 처리 의 경우 에 도 기재 와 전기 전도 성 층 사이 에서 혼합 된 옥사이드 들 이 형성 되 지 않 는다는 점 , 및 또한 날카로운 모서리 와 뾰족 한 측면 을 갖 는 안료 가 증가 된 전기 전도도 를 유발 하 고 적용 매질 중 전도 경로 의 형성 을 개선 한다는 점 을 고려 해 볼 수 있 다 . 이러 한 높 은 전기 전도 성 은 각각 적용 매질 중 에서 본 발명 에 따른 안료 의 농도 를 비교 적 낮 게 할 수 있 고 , 동시 에 , 기재 의 두께 증가 에 따라 , 추가 로 목적 하 는 대로 변할 수 도 있 는 , 광학 적 으로 매력 적 인 색상 을 가능 하 게 한다 . 동시 에 , 안료 분말 은 , 종래 의 전기 전도성 안료 의 회색 색조 에 비해 , 명백 하 게 보다 매력 적 인 높 은 휘도 값 을 갖 는다 .